(57)【要約】本発明は、原着アラミド繊維又は原着アラミド繊維と未染色のセルロース系繊維との混合物を含む、軍事用擬装物品を製造するための紡織繊維材料であって、このアラミド繊維部分が赤外線領域において葉緑素様の反射率を示す着色剤で原着されている紡織繊維材料と、迷彩模様が捺染された軍事用品を製造するためのその使用と、に関する。【特許請求の範囲】
【請求項１】
原着アラミド繊維又は原着アラミド繊維と未染色のセルロース系繊維との混合物を含む、軍事用擬装物品を製造するための紡織繊維材料であって、前記アラミド繊維部分が、赤外線領域において葉緑素様の反射率を示す着色剤で原着されていることを特徴とする紡織繊維材料。
【請求項２】
前記アラミド繊維部分が、Ｃ．Ｉ．バットブルー０５、Ｃ．Ｉ．バットブルー６４、Ｃ．Ｉ．バットブルー６６、Ｃ．Ｉ．ピグメントブルー１５、Ｃ．Ｉ．ピグメントブルー１５．１、Ｃ．Ｉ．ピグメントブルー１５．３、Ｃ．Ｉ．ピグメントブルー２８、Ｃ．Ｉ．ピグメントグリーン７、Ｃ．Ｉ．ピグメントグリーン１７、Ｃ．Ｉ．ピグメントグリーン３６、Ｃ．Ｉ．ピグメントグリーン５０、Ｃ．Ｉ．ピグメントブラック７、Ｃ．Ｉ．ピグメントブラック１１、Ｃ．Ｉ．ピグメントブラック３２、Ｃ．Ｉ．ピグメントイエロー４２、Ｃ．Ｉ．ピグメントイエロー５３、Ｃ．Ｉ．ピグメントイエロー８３、Ｃ．Ｉ．ピグメントイエロー１１０、Ｃ．Ｉ．ピグメントイエロー１３８、Ｃ．Ｉ．ピグメントイエロー１３９、Ｃ．Ｉ．ピグメントイエロー１６４、Ｃ．Ｉ．ピグメントイエロー１８３、Ｃ．Ｉ．ピグメントイエロー１８４、Ｃ．Ｉ．ピグメントブラウン２４、Ｃ．Ｉ．ピグメントブラウン２９、Ｃ．Ｉ．ピグメントブラウン３１、Ｃ．Ｉ．ピグメントホワイト６、Ｃ．Ｉ．ピグメントレッド１０１、Ｃ．Ｉ．ピグメントレッド１４４、Ｃ．Ｉ．ピグメントレッド１４９、Ｃ．Ｉ．ピグメントレッド１７８、Ｃ．Ｉ．ピグメントレッド１７９、又は市販品であるジーコミックス（Ｓｉｃｏｍｉｘ）（登録商標）ＩＲ−シュワルツ（ＩＲ−Ｓｃｈｗａｒｚ）００−６７６０、ジーコミックス（登録商標）シュワルツ００−８５３０、バイフェロックスロット（Ｂａｙｆｅｒｒｏｘ  Ｒｏｔ）６００、バイフェロックスロット６５５、若しくはバイフェロックスロット９６０で原着されていることを特徴とする請求項１に記載の紡織繊維材料。
【請求項３】
アラミド繊維と低引火性再生セルロース繊維との混合物を含むことを特徴とする請求項１又は２に記載の紡織繊維材料。
【請求項４】
請求項１又は２に記載の原着アラミド繊維を含む紡織繊維材料の、軍事用擬装物品を製造するための使用であって、迷彩模様を従来の方法で捺染することを含むことを特徴とする使用。
【請求項５】
請求項１〜３のいずれか一項に記載の原着アラミド繊維と未染色のセルロース繊維との混合物を含む紡織繊維材料の、軍事用擬装物品を製造するための使用であって、前記セルロース部分を染色するか又は迷彩模様を捺染することを含むことを特徴とする使用。
【請求項６】
ミディアムグレー色、緑色、茶色、又はオリーブ色の色調に原着されたアラミド繊維材料が、黒色、茶色、オリーブ色、又は緑色の色調の迷彩模様でクロス染色（ｃｒｏｓｓ  ｐｒｉｎｔｅｄ）されることを特徴とする請求項５に記載の使用。
【請求項７】
前記セルロース部分が、建染染料又は硫化染料で染色又は捺染されることを特徴とする請求項５又は６に記載の使用。
【請求項８】
使用される前記建染染料が、Ｃ．Ｉ．バットイエロー４、Ｃ．Ｉ．バットイエロー３３、Ｃ．Ｉ．バットイエロー４６、Ｃ．Ｉ．バットオレンジ１、Ｃ．Ｉ．バットオレンジ７、Ｃ．Ｉ．バットオレンジ１１、Ｃ．Ｉ．バットオレンジ１５、Ｃ．Ｉ．バットブルー５、Ｃ．Ｉ．バットブルー１９、Ｃ．Ｉ．バットブルー６６、Ｃ．Ｉ．バットグリーン１、Ｃ．Ｉ．バットグリーン３、Ｃ．Ｉ．バットグリーン９、Ｃ．Ｉ．バットグリーン１３、Ｃ．Ｉ．バットブラウン１、Ｃ．Ｉ．バットブラウン３、Ｃ．Ｉ．バットブラウン５７、Ｃ．Ｉ．バットブラック７、Ｃ．Ｉ．バットブラック８、Ｃ．Ｉ．バットブラック９、Ｃ．Ｉ．バットブラック１９、Ｃ．Ｉ．バットブラック２５、Ｃ．Ｉ．バットブラック２７、又はＣ．Ｉ．バットオリーブ２７であることを特徴とする請求項７に記載の使用。
【請求項９】
使用される前記硫化染料が、Ｃ．Ｉ．サルファーブラック１、Ｃ．Ｉ．サルファーブラック６、又はＣ．Ｉ．サルファーブラック７であることを特徴とする請求項７に記載の使用。
【発明の詳細な説明】
【技術分野】
【０００１】
本発明は、原着された芳香族ポリアミド繊維（アラミド繊維）又は原着されたアラミド繊維と未染着のセルロース系繊維との混合物を含む紡織繊維材料、及び擬装物品を製造するためのその使用に関する。
【背景技術】
【０００２】
軍事用の繊維製品、特に軍服や戦闘服を低引火性又は難燃性にすることが多方面の軍当局から求められている。一方、染色堅牢度、赤外線反射特性、模様／配色による擬装効果、磨耗特性などの特性は、これまで慣用されてきた繊維材料で達成できるものに比べて遜色があってはならない。
【０００３】
低引火性の繊維製品にはアラミド繊維がうってつけである。しかし、従来の捺染及び染色方法では十分な染色堅牢度を持つ製品が得られない。同様に、規定の赤外線反射率性能（葉緑素様の反射率曲線）も達成することができない。
【発明の開示】
【発明が解決しようとする課題】
【０００４】
本発明の目的は、軍当局が定め上述した特徴の性能を有する、アラミド繊維をベースとするか又はアラミド繊維とセルロース系繊維との混合物をベースとする擬装物品を製造するための方法を提供することにある。
【０００５】
欧州特許出願公開第１  １１１  １２４  Ａ１号明細書には、合成繊維又は合成繊維とセルロース系繊維との混合物から構成される原着繊維材料を含む、迷彩模様が捺染された擬装用の繊維製品を製造するための方法が開示されている。この原着された繊維材料の場合は、たとえこれが混紡繊維であったとしても、赤外線領域において葉緑素様の反射率を有する染料で原着されるのは合成繊維部分のみである。これに続く第２工程ではセルロース系繊維部分のみが染色される。この引用文献において明記されている合成繊維は、特にはポリエステル繊維及び（脂肪族）ポリアミド繊維である。
【課題を解決するための手段】
【０００６】
驚くべきことに、アラミド繊維をベースとするか又はアラミド繊維とセルロース系繊維との混合物をベースとする繊維製品が、欧州特許出願公開第１  １１１  １２４  Ａ１号明細書に示されている方法と類似の方法でそれぞれ染色又は捺染できることがここに見出された。従来技術において原着に使用されてきた着色剤は、アラミドの紡糸に必要な熱的要件や耐溶剤性等の要求に耐えないことから、このことは予期せぬことであった。
【０００７】
したがって、所要の赤外線反射率特性を有する特定の着色剤を用いて繊維材料中のアラミド繊維部分を原着し、次いでこれにクロス捺染（ｃｒｏｓｓ−ｐｒｉｎｔｅｄ）又はクロス染め（ｃｒｏｓｓ−ｄｙｅｄ）を施せば、たとえ基材にセルロースが混紡されていてもこの第２工程でセルロース部分のみが捺染又は染色され、軍事的要件を満足する繊維材料を得ることが可能となる。
【０００８】
本方法は、混紡を捺染又は染色する際に２種類の染料を使用したり、固着作業を別個に行うことを最早必要としないという更なる利点を有する。これは、アラミド繊維部分は原着によって既に処理されているうえに、所望の葉緑素様の赤外線反射率も既に有していることによるものである。
【０００９】
したがって本発明は、原着(ｓｐｕｎ−ｄｙｅｄ)アラミド繊維又は原着アラミド繊維と未染色のセルロース系繊維との混合物を含む、軍事用擬装物品を製造するための紡織繊維材料であって、赤外線領域において葉緑素様の反射率を示す着色剤で原着されている、紡織繊維材料。
【００１０】
さらに本発明は、原着アラミド繊維を含む紡織繊維材料の迷彩模様が捺染された軍事用品を製造するための使用であって、従来の方法によって迷彩模様を捺染することを含む、使用を提供する
【発明を実施するための最良の形態】
【００１１】
本発明の紡織繊維材料は、特に織物又は経編物（ｆｏｒｍｅｄ−ｌｏｏｐ  ｋｎｉｔｓ）であり、これはアラミド繊維のみから構成されていてもよい。しかし好ましくは、これらはアラミド繊維とセルロースとの混合物から構成されている。特に好ましくは、アラミド繊維と低引火性の再生セルロース繊維（例えばレンチング（Ｌｅｎｚｉｎｇ）ＡＧからのしはんひんであるレンチングＦR等）との混合物である。
【００１２】
本発明による紡織繊維材料のアラミド繊維部分は、最終用途を考慮して、通常、ミディアムグレー色、緑色、茶色、又はオリーブ色の色調に原着される。有用な着色剤すなわち染料及び顔料調合物としては、アラミド繊維を原着するための要件を満たすとともに、赤外線領域において必要とされる葉緑素様の反射率を有する、原着に好適な全ての着色剤が挙げられる。
【００１３】
これらの着色剤は、単独でも互いに混合して使用してもよい。所望の基本となる色調を得ることを目的として、これらを原着に有用なさらなる着色剤とさらに組み合わせてもよい。ただし、最終製品の赤外線反射率特性が葉緑素特有の曲線に類似しているか又は悪影響を及ぼさないことが確実になるよう常に留意する必要がある。この必須条件が満たされるのであれば、使用する個々の着色剤の混合比は重要ではなく、所望の基本となる色調によってのみ決まる。
【００１４】
アラミド繊維部分の原着に有用な好ましい着色剤としては、例えば、Ｃ．Ｉ．バットブルー０５、Ｃ．Ｉ．バットブルー６４、Ｃ．Ｉ．バットブルー６６、Ｃ．Ｉ．ピグメントブルー１５、Ｃ．Ｉ．ピグメントブルー１５．１、Ｃ．Ｉ．ピグメントブルー１５．３、Ｃ．Ｉ．ピグメントブルー２８、Ｃ．Ｉ．ピグメントグリーン７、Ｃ．Ｉ．ピグメントグリーン１７、Ｃ．Ｉ．ピグメントグリーン３６、Ｃ．Ｉ．ピグメントグリーン５０、Ｃ．Ｉ．ピグメントブラック７、Ｃ．Ｉ．ピグメントブラック１１、Ｃ．Ｉ．ピグメントブラック３２、Ｃ．Ｉ．ピグメントイエロー４２、Ｃ．Ｉ．ピグメントイエロー５３、Ｃ．Ｉ．ピグメントイエロー８３、Ｃ．Ｉ．ピグメントイエロー１１０、Ｃ．Ｉ．ピグメントイエロー１３８、Ｃ．Ｉ．ピグメントイエロー１３９、Ｃ．Ｉ．ピグメントイエロー１６４、Ｃ．Ｉ．ピグメントイエロー１８３、Ｃ．Ｉ．ピグメントイエロー１８４、Ｃ．Ｉ．ピグメントブラウン２４、Ｃ．Ｉ．ピグメントブラウン２９、Ｃ．Ｉ．ピグメントブラウン３１、Ｃ．Ｉ．ピグメントホワイト６、Ｃ．Ｉ．ピグメントレッド１０１、Ｃ．Ｉ．ピグメントレッド１４４、Ｃ．Ｉ．ピグメントレッド１４９、Ｃ．Ｉ．ピグメントレッド１７８、及びＣ．Ｉ．ピグメントレッド１７９が挙げられる。これらはいずれも既知であり、市販されているか又は当業者に既知の方法によって調整される。さらに、市販品であるビー・エー・エス・エフ（ＢＡＳＦ）ＡＧ製のジーコミックス（Ｓｉｃｏｍｉｘ）（登録商標）ＩＲ−シュワルツ（ＩＲ−Ｓｃｈｗａｒｚ）００−６７６０及びジーコミックス（登録商標）シュワルツ００−８５３０、さらにバイエルＡＧ製のバイフェロックスロット（Ｂａｙｆｅｒｒｏｘ  Ｒｏｔ）６００、バイフェロックスロット６５５、及びバイフェロックスロット９６０も好ましい。
【００１５】
原着方法事態は既知である。原着を行う際は、固化段階において繊維内に残留させる顔料色素（ｐｉｇｍｅｎｔ  ｄｙｅ）又は可溶性色素を紡糸液又は溶融物に混合することによって繊維を着色する。好ましくはこの着色剤を、必要な任意の助剤を既に含有していてもよいマスターバッチの形態中に添加する。原着に関する詳細は、レンプ化学大辞典（レンプ・ケミーレキシコン、Ｒｏｅｍｐｐ  Ｃｈｅｍｉｅｌｅｘｉｋｏｎ）、第９版、１９９２年、第５巻、ｐ．４２４７、及び特にそこに引用されている参考文献から見出すことができるであろう。アラミド繊維を製造するのに好適なアラミド類は既知であり、市場で入手することができる。
【００１６】
本発明による原着アラミド繊維のみから構成される紡織繊維材料は、ソリッドカラー（単色）が許容できるのであれば擬装物品のようなものにも有用である。この場合は適量の着色剤を使用した原着剤を使用した原着のみによって所望の色調を得る。
【００１７】
しかしながら、通常これは迷彩模様が捺染された軍事用品の製造に用いられる。この目的のためには、第２工程において対応する迷彩色で所望の迷彩模様を捺染する。この工程には既に原着で使用したものと同じ着色剤を用いてもよいが、有利には、繊維製品の捺染に慣用されている顔料調合物をこの目的に使用する。この場合、有利には、捺染される迷彩模様のうち最も薄い色に相当する色調で原着を行った後、これよりも濃い色で模様を捺染する。通常、この最も薄い色となるのは、薄緑色、カーキ色、又はライトオリーブ色である。
【００１８】
本発明の紡織繊維材料が、原着アラミド繊維と未染色のセルロース系繊維との混合物を含む場合は、第２の工程でセルロース部分のみを染色又は捺染することによってこれを軍事用模造品の製造に使用することができる。淡色の最終製品が必要な場合は、原着された製品をセルロース系繊維に好適な染料でクロス染色する。ここでは、原着によって得られる色調を最終的な色調に極めて近いものにすることが有利である。
【００１９】
しかし、通常、原着アラミド繊維と未染色のセルロース系繊維との混合物を含む本発明の紡織繊維材料の場合は、第２の工程で同様にセルロースに好適な染料を使用して迷彩模様を捺染する。この場合、好ましくは、ミディアムグレー色、緑色、茶色、又はオリーブ色の色で原着を行い、次いで、黒色、茶色、及び様々なオリーブ色又は緑色の色調などの典型的な迷彩模様の色（各軍隊の要求に従う）で捺染する。原着による中間色調はこれよりも濃い色調で重捺染（ｏｖｅｒｐｒｉｎｔｅｄ）されることによって消されてしまうため、完成品の全体的な外観が損なわれることはない。
【００２０】
セルロース部分の染色又は捺染に有用な着色剤としては、セルロースに好適な任意の着色剤が挙げられるが、それらの赤外線反射率曲線が葉緑素のそれに類似しているか又は少なくとも原着に使用した染料の反射率曲線に悪影響を及ぼさないことが確実になるよう留意する必要がある。
【００２１】
しかし本発明の一形態においては、葉緑素様の反射率曲線を完全に消してしまう、反射率が極めて低い黒色染料で捺染することも可能である。この場合の赤外線反射率の値は例えば自然土壌のものに一致するので、この場合もこれらを擬装目的に使用すると有利である。これは擬装効果をもたらすであろう葉緑素様の反射率と低反射率との特定の組み合わせである。
【００２２】
セルロース部分の染色又は捺染に有用な着色剤も同様に、単独で、又は幅広い混合比で互いに混合して使用してもよい。
【００２３】
セルロースに好ましい染料は特に建染染料及び硫化染料である。
【００２４】
特に有用な染料は、Ｃ．Ｉ．バットイエロー４、Ｃ．Ｉ．バットイエロー３３、Ｃ．Ｉ．バットイエロー４６、Ｃ．Ｉ．バットオレンジ１、Ｃ．Ｉ．バットオレンジ７、Ｃ．Ｉ．バットオレンジ１１、Ｃ．Ｉ．バットオレンジ１５、Ｃ．Ｉ．バットブルー５、Ｃ．Ｉ．バットブルー１９、Ｃ．Ｉ．バットブルー６６、Ｃ．Ｉ．バットグリーン１、Ｃ．Ｉ．バットグリーン３、Ｃ．Ｉ．バットグリーン９、Ｃ．Ｉ．バットグリーン１３、Ｃ．Ｉ．バットブラウン１、Ｃ．Ｉ．バットブラウン３、Ｃ．Ｉ．バットブラウン５７、Ｃ．Ｉ．バットブラック７、Ｃ．Ｉ．バットブラック８、Ｃ．Ｉ．バットブラック９、Ｃ．Ｉ．バットブラック１９、Ｃ．Ｉ．バットブラック２５、Ｃ．Ｉ．バットブラック２７、Ｃ．Ｉ．バットオリーブ２７、Ｃ．Ｉ．サルファーブラック１、Ｃ．Ｉ．サルファーブラック６、及びＣ．Ｉ．サルファーブラック７である。
【００２５】
本発明の原着された紡織繊維材料のセルロース部分は、従来法に従い、例えばエイチ・ラス（Ｈ．Ｒａｔｈ）著、繊維製品化学教本（Ｌｅｈｒｂｕｃｈ  ｄｅｒ  Ｔｅｘｔｉｌｃｈｅｍｉｅ）、第３版、１９７２年、シュプリンガー・フェルラーク（Ｓｐｒｉｎｇｅｒ  Ｖｅｒｌａｇ）、ベルリン（Ｂｅｒｌｉｎ）、ハイデルベルク（Ｈｅｉｄｅｌｂｅｒｇ）、ニューヨーク（Ｎｅｗ  Ｙｏｒｋ）、特にｐ．５５７〜５６８、５７１〜５７５、６７８〜６８３、及び７０３〜７０４、又はエム・ぺーター（Ｍ．Ｐｅｔｅｒ）とエイチ・ケー・ロエット（Ｈ．Ｋ．Ｒｏｕｅｔｔｅ）著、繊維製品仕上げの基礎（Ｇｒｕｎｄｌａｇｅｎ  ｄｅｒ  Ｔｅｘｔｉｌｖｅｒｅｄｌｕｎｇ）、ドイッチャー・ファッハフエルラーク（Ｄｅｕｔｓｃｈｅｒ  Ｆａｃｈｖｅｒｌａｇ）、改訂第１３版、１９８９年、特にｐ．５００〜５０９及び６２４〜６２５、に記載されているような様々な種類の染料を適用することによって染色及び捺染することができる。
【実施例】
【００２６】
実施例１
バットブルー６６を５％、紡糸原液（乾燥ポリマー２０％、溶剤８０％）５％、及び溶剤９０％から構成されるアラミド繊維原着用のマスターバッチを、紡糸口金ダイの上流で実際の紡糸原液と混合して比率がマスターバッチ：実際の紡糸原液＝１：１６となるようにし、これらを一緒に押し出して、水及び溶剤から構成される凝固浴中で固化させる。使用する溶剤は慣用されている極性非プロトン性原着溶剤である。
【００２７】
こうして得られた繊維を再生セルロースと５０：５０で混紡し、次いでこの糸を職布又は経編布（ｌｏｏｐ−ｆｏｒｍｉｎｇｌｙ  ｋｎｉｔｅｄ  ｆａｂｒｉｃ）に加工する。その結果、オリーブグリーン色の繊維製品が得られる。
【００２８】
実施例２
ピグメントブルー１５．１を０．８％、ピグメントレッド１４４を３．２％、紡糸原液（乾燥ポリマー２５％、溶剤７５％）６％、及び溶剤９０％から構成されるアラミド繊維原着用のマスターバッチを、紡糸口金ダイの上流で実際の紡糸原液と混合して比率がマスターバッチ：実際の紡糸原液＝１：１１５となるようにし、これらを一緒に押し出して、水及び溶剤から構成される凝固浴中で固化させる。使用する溶剤は慣用されている極性非プロトン性原着溶剤である。
【００２９】
こうして得られた繊維を再生セルロースと５０：５０で混紡し、次いでこの糸を職布又は経編布に加工する。その結果、ベージュ色の繊維製品が得られる。
【００３０】
実施例３
ピグメントブルー１５．１を１．４％、ピグメントレッド１４４を１．４％、ピグメントイエロー１１０を２．４％、紡糸原液（乾燥ポリマー２０％、溶剤８０％）４．８％、及び溶剤９０％から構成されるアラミド繊維原着用のマスターバッチを、紡糸口金ダイの上流で実際の紡糸原液と混合して比率がマスターバッチ：実際の紡糸原液＝１：２０となるようにし、これらを一緒に押し出して、水及び溶剤から構成される凝固浴中で固化させる。使用する溶剤は慣用されている極性非プロトン性原着溶剤である。
【００３１】
こうして得られた繊維を再生セルロースと５０：５０で混紡し、次いでこの糸を職布又は経編布に加工する。その結果、茶色の繊維製品が得られる。
【００３２】
実施例４〜８
実施例１〜３により得られた繊維材料を、次工程において以下の組成の捺染糊を用いて迷彩色調に捺染する。
【００３３】
実施例４
Ｃ．Ｉ．バットイエロー４６                      ６．５ｇ／ｋｇ
Ｃ．Ｉ．バットイエロー４                      １５    ｇ／ｋｇ
Ｃ．Ｉ．バットブルー６６                      ２４    ｇ／ｋｇ
２段階固着用の糊剤（ｔｈｉｃｋｅｎｉｎｇ）  ７００    ｇ／ｋｇ
残部（水又は糊剤）                          ２８９．７ｇ／ｋｇ
１，０００．００ｇ
建染染料に慣用されている２段階固着により葉緑素の反射率特性に類似した深緑色を得る。
【００３４】
実施例５
Ｃ．Ｉ．バットイエロー４６      ６．０ｇ／ｋｇ
Ｃ．Ｉ．バットイエロー４        ２．５ｇ／ｋｇ
Ｃ．Ｉ．バットブルー６６        １．８ｇ／ｋｇ
２段階固着用の糊剤          ７００    ｇ／ｋｇ
残部（水又は糊剤）          ２８９．７ｇ／ｋｇ
１，０００．００ｇ
建染染料に慣用されている２段階固着により葉緑素の反射率特性に類似した薄緑色を得る。
【００３５】
実施例６
Ｃ．Ｉ．バットブラウン５７    ４０．０ｇ／ｋｇ
２段階固着用の糊剤          ７００    ｇ／ｋｇ
残部（水又は糊剤）          ２６０．０ｇ／ｋｇ
１，０００．００ｇ
建染染料に慣用されている２段階固着により葉緑素の反射率特性に類似した茶色を得る。
【００３６】
実施例７
Ｃ．Ｉ．サルファーブラック６    １２０．６ｇ／ｋｇ
２段階固着用の糊剤              ７００    ｇ／ｋｇ
残部（水又は糊剤）              １６０．０ｇ／ｋｇ
１，０００．００ｇ
建染染料に慣用されている２段階固着により葉緑素の反射率特性に類似した黒色を得る。
【００３７】
実施例８
Ｃ．Ｉ．バットイエロー０４    ２０．０ｇ／ｋｇ
Ｃ．Ｉ．バットオレンジ０７      １．９ｇ／ｋｇ
Ｃ．Ｉ．バットブルー６６        ６．１ｇ／ｋｇ
２段階固着用の糊剤          ７００    ｇ／ｋｇ
残部（水又は糊剤）          ２７２．０ｇ／ｋｇ
１，０００．００ｇ
建染染料に慣用されている２段階固着により天然の葉緑素の赤外線反射率の値に非常に近似した黄緑色を得る。
【００３８】
実施例９
実施例１〜３により得られた繊維材料に次工程で以下の建染染料の混合物を用いて連続染色操作を行うことによってクロス染めを施す。
Ｃ．Ｉ．バットオレンジ０１      ５．９ｇ／ｌ
Ｃ．Ｉ．バットブルー６６        ７．９ｇ／ｌ
Ｃ．Ｉ．バットオリーブ２７      ３．８ｇ／ｌ
【国際調査報告】
2005536660.tif 000002
2005536660.tif 000003
2005536660.tif 000004